(57)【要約】【課題】本発明の目的は、Ａｌ、Ｚｎ、及びＭｇを含有するめっき層を備え、表面外観の変化が抑制された被覆めっき鋼板を提供することである。【解決手段】本発明に係る被覆めっき鋼板は、鋼板と、めっき層と、保護層と、をこの順に積層して備える。めっき層は、Ａｌ、Ｚｎ、及びＭｇを含有する。保護層は、ウレタン樹脂を含有する化成処理剤から形成される。ウレタン樹脂のガラス転移温度は、４０℃以上である。【選択図】なし【特許請求の範囲】
【請求項１】
鋼板と、めっき層と、保護層と、をこの順に積層して備え、
前記めっき層は、Ａｌ、Ｚｎ、及びＭｇを含有し、
前記保護層は、ウレタン樹脂を含有する化成処理剤から形成され、
前記ウレタン樹脂のガラス転移温度は、４０℃以上である、
被覆めっき鋼板。
【請求項２】
前記ウレタン樹脂の酸価は、１５ｍｇＫＯＨ／ｇ以上である、
請求項１に記載の被覆めっき鋼板。
【請求項３】
前記ウレタン樹脂は、最低造膜温度が５０℃以下であり、熱軟化温度が２００℃以下である、
請求項１又は２に記載の被覆めっき鋼板。
【請求項４】
前記化成処理剤は、架橋剤を含有する、
請求項１〜３のいずれか１項に記載の被覆めっき鋼板。
【請求項５】
前記架橋剤は、架橋性官能基を有する有機ケイ素化合物、エポキシ系架橋剤、オキサゾリン系架橋剤、カルボジイミド系架橋剤、及びブロックイソシアネート系架橋剤からなる群から選択される少なくとも１種を含む、
請求項４に記載の被覆めっき鋼板。
【請求項６】
前記保護層は、濃色顔料を含有する、
請求項１〜５のいずれか１項に記載の被覆めっき鋼板。
【請求項７】
前記濃色顔料は、前記保護層に０．１質量％以上３．０質量％以下で含有される、
請求項６に記載の被覆めっき鋼板。
【請求項８】
前記濃色顔料の日射反射率は、４０％以上である、
請求項６又は７に記載の被覆めっき鋼板。
【請求項９】
前記保護層の付着量は、０．３ｇ／ｍ２以上５．０ｇ／ｍ２以下である、
請求項１〜８のいずれか１項に記載の被覆めっき鋼板。
【請求項１０】
前記めっき層の、Ａｌ含有量は１質量％以上７５質量％以下であり、Ｍｇ含有量は６．０質量％以下である、
請求項１〜９のいずれか１項に記載の被覆めっき鋼板。
【請求項１１】
請求項１〜１０のいずれか１項に記載の被覆めっき鋼板の製造方法であって、
前記化成処理剤を前記めっき層に塗布し、７０℃以上１２０℃以下の温度で３秒以上１０秒以下加熱することで前記保護層を形成する工程を含む、
被覆めっき鋼板の製造方法。
【発明の詳細な説明】
【技術分野】
【０００１】
本発明は、被覆めっき鋼板及び被覆めっき鋼板の製造方法に関し、詳しくは、Ａｌ、Ｚｎ、及びＭｇを含有するめっき層を備えるめっき鋼板に保護層が設けられた被覆めっき鋼板及びその製造方法に関する。
【背景技術】
【０００２】
建材、自動車用の材料、家電製品用の材料等の用途に、ＺｎとＡｌとを含有するめっき層を備えるめっき鋼板（以下、Ｚｎ−Ａｌ系めっき鋼板という）が広く利用されている。なかでもガルバリウム鋼板（登録商標）に代表される高アルミニウム含有量（例えば２５〜７５質量％）のＺｎ−Ａｌ系めっき鋼板は、耐食性が優れ、需要は大きい。
【０００３】
近年では、更なる耐食性の向上の要求に対応するため、めっき層中にＭｇが添加されたＺｎ−Ａｌ系めっき鋼板（以下、Ｍｇ含有Ｚｎ−Ａｌ系めっき鋼板という）が提案されている（特許文献１参照）。
【先行技術文献】
【特許文献】
【０００４】
【特許文献１】国際公開第２０１１／１０２４３４号
【発明の概要】
【発明が解決しようとする課題】
【０００５】
Ｍｇ含有Ｚｎ−Ａｌ系めっき鋼板においては、経時的に、めっき層に含有されるＺｎ又はＡｌの不定比の酸化物又は水酸化物が生成することがある。このような不定比の酸化物又は水酸化物が生成されると、Ｍｇ含有Ｚｎ−Ａｌ系めっき鋼板の表面に黒変が生じることがある。
【０００６】
Ｍｇ含有Ｚｎ−Ａｌ系めっき鋼板の表面に経時的に黒変が生じても、Ｍｇ含有Ｚｎ−Ａｌ系めっき鋼板の耐食性には影響を及ぼさない。しかし、例えば、塗装を施さずにＭｇ含有Ｚｎ−Ａｌ系めっき鋼板を使用する場合には、Ｍｇ含有Ｚｎ−Ａｌ系めっき鋼板の外観が変化してしまうという問題があった。
【０００７】
本発明の目的は、Ａｌ、Ｚｎ、及びＭｇを含有するめっき層を備え、表面外観の変化が抑制された被覆めっき鋼板及びその製造方法を提供することである。
【課題を解決するための手段】
【０００８】
本発明の一実施形態に係る被覆めっき鋼板は、鋼板と、めっき層と、保護層と、をこの順に積層して備え、前記めっき層は、Ａｌ、Ｚｎ、及びＭｇを含有し、前記保護層は、ウレタン樹脂を含有する化成処理剤から形成され、前記ウレタン樹脂のガラス転移温度は、４０℃以上である。
【０００９】
本発明の一実施形態に係る前記被覆めっき鋼板の製造方法は、前記化成処理剤を前記めっき層に塗布し、７０℃以上１２０℃以下の温度で３秒以上１０秒以下加熱することで前記保護層を形成する工程を含む。
【発明の効果】
【００１０】
本発明によれば、Ａｌ、Ｚｎ、及びＭｇを含有するめっき層を備え、表面外観の変化が抑制された被覆めっき鋼板を得ることができる。
【発明を実施するための形態】
【００１１】
以下、本発明を実施するための形態を説明する。
【００１２】
本実施形態に係る被覆めっき鋼板は、鋼板と、めっき層と、保護層と、をこの順に積層して備える。めっき層は、Ａｌ、Ｚｎ、及びＭｇを含有する。保護層は、ウレタン樹脂を含有する化成処理剤から形成され、前記ウレタン樹脂のガラス転移温度は、４０℃以上である。めっき層がＡｌ、Ｚｎ、及びＭｇを含有することにより、被覆めっき鋼板は、高い耐食性を有することができる。さらに、保護層が、ウレタン樹脂を含有する化成処理剤から形成されることで、保護層の腐食因子に対する遮蔽性を向上させて、めっき層の黒変を抑制することができる。また、ウレタン樹脂のガラス転移温度が４０℃以上であることで、被覆めっき鋼板の表面外観の変化が抑制される。めっき層を備えるめっき鋼板において、経時的にめっき層の表面に黒変が生じることがある。このようなめっき層の黒変は、Ｍｇを含有するめっき層において特に生じやすい。めっき層の表面に黒変が生じるメカニズムは完全には解明されていないが、めっき層に含有されるＺｎ又はＡｌの不定比の酸化物又は水酸化物が生成することが一因であると考えられる。このような酸化物又は水酸化物は、めっき層が水、水蒸気、酸素等に暴露されることによって生じる。本実施形態では、めっき層上に保護層が積層されているため、めっき層が水、水蒸気、酸素等の腐食因子に直接さらされにくくなる。また、本実施形態では、保護層が、ガラス転移温度が４０℃以上であるウレタン樹脂を含有する化成処理剤から形成されているため、保護層は腐食因子の遮蔽性に優れる。このため、例えば高温多湿の環境下においても、めっき層の表面に黒変が生じにくくなり、被覆めっき鋼板の表面外観の変化を抑制することができる。
【００１３】
被覆めっき鋼板を構成する各層及び材料について詳細に説明する。
【００１４】
鋼板としては、例えば薄鋼板、厚鋼板等の種々の部材が挙げられる。
【００１５】
［めっき層］
めっき層は、例えば溶融めっき浴に鋼板を浸漬させる等の公知の手段で形成される。
【００１６】
めっき層は、アルミニウム（Ａｌ）、亜鉛（Ｚｎ）、及びマグネシウム（Ｍｇ）を含有する。めっき層がアルミニウムＡｌ及び亜鉛Ｚｎを含有すると、めっき層の表面は、薄いアルミニウムの酸化皮膜によって覆われる。この酸化皮膜の保護作用によって、特にめっき層の表面の耐食性が向上する。さらに、亜鉛による犠牲防食作用により被覆めっき鋼板の切断端面におけるエッジクリープが抑制される。このため、被覆めっき鋼板に高い耐食性が付与される。さらに、めっき層がＺｎよりも卑な金属であるＭｇを含有することで、めっき層の犠牲防食作用が強化され被覆めっき鋼板の耐食性がより向上する。
【００１７】
めっき層の、Ａｌ含有量は１質量％以上７５質量％以下であることが好ましい。Ａｌ含有量が１質量％以上であれば、めっき層の表面における耐食性が確保されるため、被覆めっき鋼板は、高い耐食性を有しうる。Ａｌ含有量が７５質量％以下であればＺｎによる犠牲防食効果が充分に発揮されるとともにめっき層の硬質化が抑制されて、被覆めっき鋼板の折曲加工性を高くすることができる。Ａｌ含有量は、４５質量％以上であればより好ましく、また６５質量％以下であることもより好ましく、４５質量％以上６５質量％以下であれば更に好ましい。
【００１８】
めっき層の、Ｍｇ含有量は０質量％を超えて６．０質量％以下であることが好ましい。Ｍｇ含有量が０．１質量％以上であるとＭｇの添加による効果が明瞭に現れる。Ｍｇ含有量が０．５質量％以上であると、耐食性向上効果が安定して得られるので、より好ましい。Ｍｇ含有量は、５．０質量％以下であればより好ましく、３．０質量％以下であれば更に好ましい。Ｍｇ含有量は、１．０質量％以上３．０質量％以下であれば特に好ましい。
【００１９】
めっき層は、Ｓｉ、Ｎｉ、Ｃｅ、Ｃｒ、Ｆｅ、Ｃａ、Ｓｒ及び希土類から選択される一種以上の元素を含有してもよい。めっき層が、Ｎｉ及びＣｒ；Ｃａ、Ｓｒなどのアルカリ土類元素；並びにＹ、Ｌａ、Ｃｅなどの希土類からなる群から選択される、一種以上の元素を含有する場合、めっき層のアルミニウムに起因する保護作用と、亜鉛に起因する犠牲防食作用とがともに強化されることで、被覆めっき鋼板の耐食性は更に向上する。
【００２０】
特に、めっき層は、ＮｉとＣｒとのうち、１種以上を含有することが好ましい。めっき層がＮｉを含有する場合、めっき層のＮｉ含有量は、０質量％を超えて１質量％以下であることが好ましい。Ｎｉ含有量は、０．０１質量％以上０．５質量％以下であればより好ましい。めっき層がＣｒを含有する場合、めっき層中のＣｒ含有量は、０質量％を超えて１質量％以下であることが好ましい。Ｃｒ含有量は、０．０１質量％以上０．５質量％以下であればより好ましい。これらの場合、被覆めっき鋼板の耐食性が向上する。耐食性向上のためには、例えばＮｉ及びＣｒが、鋼板とめっき層との界面付近に存在し、あるいはめっき層内のＮｉ及びＣｒの濃度分布が鋼板に近い位置ほど濃度が高くなるような偏りを有していることが好ましい。
【００２１】
めっき層は、Ｓｉを含有してもよい。めっき層がＳｉを含有すると、被覆めっき鋼板の機械的加工性を向上させることができる。めっき層のＳｉ含有量は、Ａｌ含有量に対して０．５質量％以上１０質量％以下であることが好ましい。ＳｉのＡｌに対する含有量が０．５質量％以上であるとめっき層中のＡｌと鋼板との過度の合金化が充分に抑制される。ＳｉのＡｌに対する含有量が１０質量％より多くなるとＳｉによる作用が飽和するだけでなくめっき層の作製時に溶融めっき浴中にドロスが発生しやすくなってしまう。ＳｉのＡｌに対する含有量は特に１．０質量％以上であることが好ましい。また、ＳｉのＡｌに対する含有量は特に５．０質量％以下であることが好ましい。Ｓｉの含有量が１．０質量％以上５．０質量％以下であれば特に好ましい。
【００２２】
めっき層がＳｉを含有する場合、めっき層中のＳｉ：Ｍｇの質量比が１００：５０〜１００：３００の範囲内であることが好ましい。この場合、めっき層中のＳｉ−Ｍｇ層の形成が特に促進され、めっき層におけるしわの発生が更に抑制される。このＳｉ：Ｍｇの質量比は、更に１００：７０〜１００：２５０であることが好ましく、更に１００：１００〜１００：２００の範囲内であることが好ましい。
【００２３】
めっき層がＳｉを含有する場合、めっき層は、０．２体積％以上１５体積％以下のＳｉ−Ｍｇ相を含むことが好ましい。Ｓｉ−Ｍｇ相は、ＳｉとＭｇとの金属間化合物で構成される層であり、めっき層中に分散して存在することができる。めっき層におけるＳｉ−Ｍｇ相の体積割合は、めっき層をその厚み方向に切断した場合の切断面におけるＳｉ−Ｍｇ相の面積割合と等しい。めっき層の切断面におけるＳｉ−Ｍｇ相は、電子顕微鏡観察により明瞭に確認され得る。このため、切断面におけるＳｉ−Ｍｇ相の面積割合を測定することで、めっき層におけるＳｉ−Ｍｇ相の体積割合を間接的に測定することができる。めっき層中のＳｉ−Ｍｇ相の体積割合が高いほど、めっき層におけるしわの発生が抑制される。これは、めっき層の作製時に溶融めっき金属が冷却されることで凝固してめっき層が形成されるプロセスにおいて、溶融めっき金属が完全に凝固する前に、Ｓｉ−Ｍｇ相が溶融めっき金属中で析出し、このＳｉ−Ｍｇ相が溶融めっき金属の流動を抑制するためと考えられる。Ｓｉ−Ｍｇ相の体積割合は０．２体積％以上１０体積％以下であればより好ましく、０．４体積％以上５体積％以下であれば更に好ましい。
【００２４】
めっき層は、Ｃａ、Ｓｒ、Ｙ、Ｌａ及びＣｅのうち、１種類以上を含有してもよい。めっき層がＣａを含有する場合、めっき層のＣａ含有量は、０質量％を超えて０．５質量％以下であることが好ましい。Ｃａ含有量は、０．００１質量％以上０．１質量％以下であればより好ましい。めっき層がＳｒを含有する場合、めっき層のＳｒ含有量は、０質量％を超えて０．５質量％以下であることが好ましい。Ｓｒ含有量は、０．００１質量％以上０．１質量％以下であればより好ましい。めっき層がＹを含有する場合、めっき層のＹ含有量は、０質量％を超えて０．５質量％以下であることが好ましい。Ｙ含有量は、０．００１質量％以上０．１質量％以下であればより好ましい。めっき層がＬａを含有する場合、めっき層のＬａ含有量は、０質量％を超えて０．５質量％以下であることが好ましい。Ｌａ含有量は、０．００１質量％以上０．１質量％以下であればより好ましい。めっき層がＣｅを含有する場合、めっき層のＣｅ含有量は、０質量％を超えて０．５質量％以下であることが好ましい。Ｃｅ含有量は、０．００１質量％以上０．１質量％以下であればより好ましい。これらの場合、被覆めっき鋼板の耐食性が向上するとともに、めっき層の表面における欠陥の抑制効果が期待される。
【００２５】
アルカリ土類元素（Ｂｅ、Ｃａ、Ｂａ、Ｒａ）、Ｓｃ、Ｙ、及びランタノイド元素（Ｌａ、Ｃｅ、Ｐｒ、Ｎｄ、Ｐｍ、Ｓｍ、Ｅｕ等）は、Ｓｒと同様の作用を発揮する。めっき層におけるこれらの成分の含有量の総量は、質量比率で１．０質量％以下であることが好ましい。
【００２６】
Ｚｎは、めっき層の構成元素全体のうち、Ｚｎ以外の構成元素を除いた残部を占める。
【００２７】
めっき層は、Ａｌ、Ｚｎ、Ｍｇ、Ｓｉ、Ｎｉ、Ｃｅ、Ｃｒ、Ｆｅ、Ｃａ、Ｓｒ及び希土類以外の元素を含有してもよい。例えば、めっき層は、Ｐｂ、Ｓｎ、Ｃｏ、Ｂ、Ｍｎ及びＣｕからなる群から選択される一種以上の元素を含有してもよい。Ａｌ、Ｚｎ、Ｍｇ、Ｓｉ、Ｎｉ、Ｃｅ、Ｃｒ、Ｆｅ、Ｃａ、Ｓｒ及び希土類以外の元素は、めっき層中にその構成元素として含有していてもよく、鋼板から溶出したり、めっき浴の原料中に不純物として混在したりしてもよい。めっき層におけるＡｌ、Ｚｎ、Ｍｇ、Ｓｉ、Ｎｉ、Ｃｅ、Ｃｒ、Ｆｅ、Ｃａ、Ｓｒ及び希土類以外の元素の総量の割合は、０．１質量％以下であることが好ましい。
【００２８】
ただし、言うまでもないが、めっき層は、Ｐｂ、Ｃｄ、Ｃｕ、Ｍｎ等の不可避的不純物を含有してもよい。この不可避的不純物の含有量はできるだけ少ない方が好ましく、特にこの不可避的不純物の含有量の合計がめっき層に対して質量比率で１質量％以下であることが好ましい。
【００２９】
鋼板とめっき層との間には、例えばＡｌとＣｒとを含有する合金層が介在していてもよい。
【００３０】
［保護層］
保護層は、一般に化成処理層とも呼ばれ、めっき層を防食するために形成される層である。保護層は、例えば鋼板にめっき層を作製し、めっき層に化成処理剤を塗布して硬化させることで形成される。なお、本明細書中の説明において、硬化することには、化学反応によって硬化することと、乾燥されることで固化することとが、含まれる。化学反応することには、樹脂のみが化学反応することと、樹脂と樹脂以外の架橋剤、硬化剤等の成分とが化学反応することとが、含まれる。
【００３１】
保護層は、ウレタン樹脂を含有する化成処理剤から形成される。保護層が、ウレタン樹脂を含有する化成処理剤から形成されることで、保護層の水、水蒸気、酸素等の腐食因子に対する遮蔽性を向上させて、めっき層の黒変を抑制することができる。
【００３２】
ウレタン樹脂のガラス転移温度は、４０℃以上である。すなわち、保護層は、ガラス転移温度が４０℃以上であるウレタン樹脂を含有する化成処理剤から形成される。ウレタン樹脂のガラス転移温度が４０℃以上であることで、保護層は水、水蒸気、酸素等の腐食因子の遮蔽性に優れる。このため、例えば高温多湿の環境下においても、めっき層の表面に黒変が生じにくくなり、被覆めっき鋼板の表面外観の変化を抑制することができる。
【００３３】
化成処理剤に含まれるウレタン樹脂は、ガラス転移温度が４０℃以上であるウレタン樹脂であれば特に限定されないが、水系ウレタン樹脂を用いることが好ましい。ウレタン樹脂として、例えばウレタンディスパーションを用いてもよく、水系ウレタンディスパーションを用いることが好ましい。
【００３４】
ガラス転移温度が４０℃以上であるウレタン樹脂は、保護層に４０質量％以上含有されることが好ましい。この場合、保護層は、優れた腐食因子に対する遮蔽性を有することができる。ガラス転移温度が４０℃以上であるウレタン樹脂は、保護層に５０質量％以上含有されることがより好ましい。保護層中のガラス転移温度が４０℃以上であるウレタン樹脂の含有量の上限は特に限定されない。
【００３５】
ウレタン樹脂の酸価は、１５ｍｇＫＯＨ／ｇ以上であることが好ましい。すなわち、化成処理剤に含まれるガラス転移温度が４０℃以上であるウレタン樹脂の酸価は、１５ｍｇＫＯＨ／ｇ以上であることが好ましい。この場合、化成処理剤から形成される保護層とめっき層との密着性を高めることができる。また，ウレタン樹脂と架橋剤が架橋反応を生じ易くなる。そのため、保護層とめっき層との界面から水、水蒸気、酸素等が侵入することを防ぐことができ、めっき層の黒変を抑制できる。ウレタン樹脂の酸価は、２０ｍｇＫＯＨ以上であることがより好ましい。この場合、保護層とめっき層との密着性をより高めることができる。ウレタン樹脂の酸価の上限は特に限定されないが、例えば５０ｍｇＫＯＨ以下であってよい。
【００３６】
ウレタン樹脂は、最低造膜温度が５０℃以下であることが好ましい。すなわち、化成処理剤に含まれるガラス転移温度が４０℃以上であるウレタン樹脂は、最低造膜温度が５０℃以下であることが好ましい。最低造膜温度が５０℃以下であるウレタン樹脂を用いることで、化成処理剤から形成される保護層の腐食因子に対する遮蔽性がより向上し、めっき層の黒変が更に抑制される。ウレタン樹脂は、最低造膜温度が４０℃以下であることがより好ましい。ウレタン樹脂の最低造膜温度の下限は特に限定されないが、例えば−５℃以上であることが好ましい。
【００３７】
ウレタン樹脂は、熱軟化温度が２００℃以下であることが好ましい。すなわち、化成処理剤に含まれるガラス転移温度が４０℃以上であるウレタン樹脂は、熱軟化温度が２００℃以下であることが好ましい。熱軟化温度が２００℃以下であるウレタン樹脂を用いることで、化成処理剤から形成される保護層の腐食因子に対する遮蔽性がより向上し、めっき層の黒変が更に抑制される。ウレタン樹脂は、熱軟化温度が１８０℃以下であることがより好ましい。ウレタン樹脂の熱軟化温度の下限は特に限定されない。
【００３８】
ウレタン樹脂は、最低造膜温度が５０℃以下であり、かつ熱軟化温度が２００℃以下であることが特に好ましい。最低造膜温度が５０℃以下であり、かつ熱軟化温度が２００℃以下であるウレタン樹脂を用いることで、化成処理剤から形成される保護層の腐食因子に対する遮蔽性が特に向上し、めっき層の黒変が更に抑制される。
【００３９】
化成処理剤は、ガラス転移温度が４０℃以上であるウレタン樹脂以外の樹脂を含んでもよい。すなわち、化成処理剤から形成される保護層は、ガラス転移温度が４０℃以上であるウレタン樹脂以外の樹脂を含有してもよい。ガラス転移温度が４０℃以上であるウレタン樹脂以外の樹脂は、ガラス転移温度が４０℃未満であるウレタン樹脂と、ウレタン樹脂以外の樹脂とを含む。ウレタン樹脂以外の樹脂の例は、アクリル樹脂、ポリエステル樹脂、アミド樹脂、エポキシ樹脂、及びアミノ樹脂を含む。
【００４０】
化成処理剤が、ガラス転移温度が４０℃以上であるウレタン樹脂以外の樹脂を含む場合、ガラス転移温度が４０℃以上であるウレタン樹脂以外の樹脂の含有量は、保護層中に５０質量％以下であることが好ましい。この場合、保護層は、腐食因子に対する良好な遮蔽性を有することができる。ガラス転移温度が４０℃以上であるウレタン樹脂以外の樹脂は、保護層中に４０質量％以下で含まれることがより好ましい。ガラス転移温度が４０℃以上であるウレタン樹脂以外の樹脂の含有量の下限は特に限定されず、保護層は、ガラス転移温度が４０℃以上であるウレタン樹脂以外の樹脂を含まなくてもよい。
【００４１】
化成処理剤は、架橋剤を含有することが好ましい。化成処理剤が架橋剤を含有することで、架橋剤とウレタン樹脂中の官能基とが架橋反応を起こし、これによって化成処理剤から形成される保護層の、腐食因子に対する遮蔽性がより向上する。化成処理剤中の架橋剤の含有量は、樹脂成分の含有量によって適宜調整されうる。
【００４２】
架橋剤は、例えば、化成処理剤に０．３質量％以上含有されることが好ましい。この場合、化成処理剤から形成される保護層の腐食因子に対する遮蔽性を向上させることができる。架橋剤は、化成処理剤に０．５質量％以上含有されることがより好ましい。架橋剤の含有量の上限は特に限定されないが、例えば、化成処理剤に２０質量％以下で含有されてよい。
【００４３】
化成処理剤に含まれる架橋剤は、化成処理剤に含まれるウレタン樹脂中の官能基と架橋反応を起こすが、化成処理剤に含まれる架橋剤すべてが架橋反応に関与しなくてもよい。すなわち、化成処理剤に含まれる架橋剤は、化成処理剤から形成される保護層中に残存してもよい。
【００４４】
架橋剤は、架橋性官能基を有する有機ケイ素化合物、エポキシ系架橋剤、オキサゾリン系架橋剤、カルボジイミド系架橋剤、及びブロックイソシアネート系架橋剤からなる群から選択される少なくとも１種を含むことが好ましい。この場合、化成処理剤中の架橋剤とウレタン樹脂の官能基とが、低温（例えば、常温〜約１００℃）であっても架橋反応を起こしやすい。そのため、化成処理剤から保護層を形成する場合に、高温にする必要がなく、保護層の形成が容易になる。
【００４５】
化成処理剤は、例えばクロメート処理剤、３価クロム酸処理剤などのクロムを含有する処理剤；リン酸亜鉛処理剤、リン酸鉄処理剤などのリン酸系の処理剤；コバルト、ニッケル、タングステン、ジルコニウムなどの金属酸化物を単独であるいは複合して含有する酸化物処理剤；腐食を防止するインヒビター成分を含有する処理剤；バインダー成分（有機、無機、有機―無機複合など）とインヒビター成分を複合した処理剤；インヒビター成分と金属酸化物とを複合した処理剤；バインダー成分とシリカやチタニア、ジルコニアなどのゾルとを複合した処理剤；又は上記に例示した処理剤の成分を更に複合した処理剤である。
【００４６】
化成処理剤のより好ましい例としては、ジルコニウムを含有する酸化物処理剤、リン酸化合物、及びクロムを含有する処理剤が挙げられる。
【００４７】
ジルコニウムを含有する酸化物処理剤は、例えば、水及び水分散性のポリエステル系ウレタン樹脂と、水分散性アクリル樹脂と、炭酸ジルコニウムナトリウムなどのジルコニウム化合物と、ヒンダードアミン類とを含有する。水分散性のポリエステル系ウレタン樹脂は、例えばポリエステルポリオールと水添型イソシアネートとを反応させるとともにジメチロールアルキル酸を共重合させることで自己乳化させることで合成される。このような水分散性のポリエステル系ウレタン樹脂によって、乳化剤を使用することなく保護層に高い耐水性を付与することができるとともに、被覆めっき鋼板の耐食性や耐アルカリ性が向上しうる。
【００４８】
リン酸化合物としては、特に限定されないが、例えば、オルトリン酸、メタリン酸、ピロリン酸、三リン酸、四リン酸等のリン酸類及びこれらの塩；アミノトリ（メチレンホスホン酸）、１−ヒドロキシエチリデン−１，１−ジホスホン酸、エチレンジアミンテトラ（メチレンホスホン酸）、ジエチレントリアミンペンタ（メチレンホスホン酸）等のホスホン酸類及びこれらの塩；並びにフィチン酸等の有機リン酸類及びこれらの塩等を挙げることができる。塩類のカチオン種としては特に制限されず、例えば、Ｃｕ、Ｃｏ、Ｆｅ、Ｍｎ、Ｓｎ、Ｖ、Ｍｇ、Ｂａ、Ａｌ、Ｃａ、Ｓｒ、Ｎｂ、Ｙ、Ｎｉ、Ｚｎ及びアンモニウム等が挙げられるが、Ａｌ及びアンモニウムであることが好ましい。これらのリン酸化合物は、単独で用いてもよく、２種以上を併用してもよい。
【００４９】
クロムを含有する処理剤は、例えば、水及び水分散性アクリル樹脂と、アミノ基を有するシランカップリング剤と、クロム酸アンモニウムや重クロム酸アンモニウム等のクロムイオンの供給源とを含有する。水分散性アクリル樹脂は、例えばアクリル酸などのカルボキシル基含有モノマーとアクリル酸グリシジルなどのグリシジル基含有モノマーとを共重合させることで得られる。この化成処理剤から形成される保護層は、耐水性、耐食性、及び耐アルカリ性が高い。また、この化成処理剤から形成される保護層は、被覆めっき鋼板１の白錆や黒錆発生を抑制することができ、被覆めっき鋼板の耐食性が向上しうる。
【００５０】
保護層は、濃色顔料を含有することが好ましい。すなわち、化成処理剤は、濃色顔料を含有することが好ましい。保護層が濃色顔料を含有することで、めっき層の表面に黒変が生じた場合であっても、保護層が濃色顔料によって着色されるため、保護層によってめっき層の黒変が隠蔽されやすくなる。このため、被覆めっき鋼板の表面外観の変化を目立ちにくくすることができる。濃色顔料の例は、カーボンブラック、鉄黒、酸化クロム、酸化鉄、及びアルミン酸クロムを含む。これらのうちの１種を単独で用いてもよく、２種以上を組み合わせて用いてもよい。
【００５１】
濃色顔料の日射反射率は、４０％以上であることが好ましい。濃色顔料の日射反射率が４０％以上であることで、屋外で被覆めっき鋼板を使用する場合に、濃色顔料が光を吸収して被覆めっき鋼板の温度が高くなりすぎることを抑制することができる。被覆めっき鋼板の温度が高くなりすぎると、保護層の腐食因子に対する遮蔽性が低下するおそれがある。そのため、濃色顔料の日射反射率が４０％以上であることで、保護層は腐食因子に対する優れた遮蔽性を有することができる。濃色顔料の日射反射率は、５０％以上であることがより好ましい。この場合、光の吸収がさらに低減されるため、被覆めっき鋼板の温度上昇をさらに抑制することができる。濃色顔料の日射反射率の上限は特に限定されないが、例えば８０％以下であってよい。なお、日射反射率とは、ＪＩＳ  Ｋ５６０２に規定される波長７８０〜２５００ｎｍでの日射反射率を意味する。
【００５２】
濃色顔料は、保護層に０．１質量％以上３．０質量％以下で含有されることが好ましい。濃色顔料が、保護層に０．１質量％以上含有されることで、めっき層に黒変が生じた場合でも、黒変が隠蔽されやすくなる。このため、被覆めっき鋼板の表面外観の変化を目立ちにくくすることができる。また、濃色顔料が、保護層に３．０質量％以下で含有されることで、被覆めっき鋼板の金属光沢が低下することを防ぐことができる。濃色顔料は、保護層に０．３質量％以上１．５質量％以下で含有されることがより好ましい。
【００５３】
保護層は、濃色顔料以外の添加剤をさらに含有してもよい。保護層は、例えば、濃色顔料以外の顔料、無機粒子、有機粒子、架橋剤、密着性付与剤、及び防錆剤等を含有しうる。すなわち、化成処理剤は、濃色顔料以外の顔料、無機粒子、有機粒子、架橋剤、密着性付与剤、及び防錆剤等の添加剤を含有しうる。
【００５４】
保護層は、１．５以上の屈折率を有する無機粒子を含有することが好ましい。すなわち、化成処理剤は、１．５以上の屈折率を有する無機粒子を含有することが好ましい。保護層が、１．５以上の屈折率を有する無機粒子を含有することで、めっき層の表面に黒変が生じたとしても、光が保護層において拡散反射され、黒変が隠蔽されやすくなる。このため、被覆めっき鋼板の表面外観の変化を目立ちにくくすることができる。
【００５５】
１．５以上の屈折率を有する無機粒子の例は、酸化チタン、炭酸カルシウム、酸化亜鉛、鉄黒、硫酸バリウム、及びカーボンブラックを含む。これらのうちの１種を単独で用いてもよく、２種以上を組み合わせて用いてもよい。
【００５６】
保護層は、２．０以上の屈折率を有する無機粒子を含有することがより好ましい。この場合、被覆めっき鋼板の表面外観の変化をより目立ちにくくすることができる。１．５以上の屈折率を有する無機粒子の屈折率の上限は特に限定されないが、例えば４．０以下である。
【００５７】
保護層に含有される１．５以上の屈折率を有する無機粒子と、保護層に含有されるガラス転移温度が４０℃以上である樹脂との屈折率差は、絶対値で０．３以上であることが好ましい。この場合、保護層において光がより拡散反射されやすくなるため、めっき層の表面に黒変が生じたとしても、黒変がより目立ちにくくなる。保護層に含有される１．５以上の屈折率を有する無機粒子と、保護層に含有されるガラス転移温度が４０℃以上である樹脂との屈折率差は、絶対値で０．５以上であることがより好ましい。保護層に含有される１．５以上の屈折率を有する無機粒子と、保護層に含有されるガラス転移温度が４０℃以上である樹脂との屈折率差の上限は、特に限定されないが、例えば絶対値で３．０以下であってよい。
【００５８】
保護層に含有される１．５以上の屈折率を有する無機粒子の平均粒径は、０．１μｍ以上１．０μｍ以下であることが好ましい。この無機粒子の平均粒径が０．１μｍ以上であることで、保護層は、めっき層の表面の黒変をより目立たなくすることができる。また、この無機粒子の平均粒径が１．０μｍ以下であることで、無機粒子が保護層からはみ出て保護層の表面の平滑性が低下することを防げるため、保護層の耐食性が低下することを抑制できる。１．５以上の屈折率を有する無機粒子の平均粒径は、０．２μｍ以上０．５μｍ以下であることがより好ましい。この場合、保護層は、めっき層の表面の黒変を更に目立たなくすることができる。無機粒子の平均粒径は、レーザー回折・散乱法による粒度分布の測定値から算出される体積基準のメディアン径であり、市販のレーザー解析・散乱式粒度分布測定装置を用いて得られる。
【００５９】
保護層が１．５以上の屈折率を有する無機粒子を含有する場合、この無機粒子は、保護層に０．１質量％以上５．０質量％以下で含有されることが好ましい。１．５以上の屈折率を有する無機粒子が、保護層に０．１質量％以上含有されることで、光が保護層において十分に拡散反射され、めっき層の表面に黒変が生じても、表面外観の変化がより目立ちにくくなる。また、この無機粒子が、保護層に５．０質量％以下で含有されることで、被覆めっき鋼板の金属光沢が低下することを防ぐことができる。このため、被覆めっき鋼板は、無塗装の状態であっても、表面外観の変化が抑制され、また十分な金属光沢を有しうる。１．５以上の屈折率を有する無機粒子は、保護層に０．３質量％以上３．０質量％以下で含有されることがより好ましい。
【００６０】
保護層に含有される１．５以上の屈折率を有する無機粒子は、白色顔料を含むことが好ましい。すなわち、保護層は、白色顔料を含有することが好ましい。保護層が白色顔料を含有することで、保護層において光がより拡散反射されやすくなるため、めっき層の表面の黒変が更に目立ちにくくなる。白色顔料の例は、酸化チタン、酸化亜鉛、硫酸バリウム、酸化アルミニウム、酸化マグネシウム、及び炭酸カルシウムを含む。これらのうちの１種を単独で用いてもよく、２種以上を組み合わせて用いてもよい。
【００６１】
保護層に含有される白色顔料は、酸化チタンを含むことが特に好ましい。すなわち、保護層は、酸化チタンを含有することが好ましい。保護層が酸化チタンを含有することで、保護層において光が特に拡散反射されやすくなるため、めっき層の表面の黒変が特に目立ちにくくなる。
【００６２】
保護層が白色顔料を含有する場合、白色顔料は、保護層に０．１質量％以上５．０質量％以下で含有されることが好ましい。白色顔料が、保護層に０．１質量％以上含有されることで、光が保護層において十分に拡散反射され、めっき層の表面の黒変がより目立ちにくくなる。また、白色顔料が、保護層に５．０質量％以下で含有されることで、被覆めっき鋼板の金属光沢が低下することを防ぐことができる。このため、被覆めっき鋼板は、無塗装の状態であっても、無塗装の状態であっても、表面外観の変化が抑制され、また十分な金属光沢を有しうる。白色顔料は、保護層に１．０質量％以上３．０質量％以下で含有されることがより好ましい。
【００６３】
保護層の付着量は、０．３ｇ／ｍ２以上５．０ｇ／ｍ２以下であることが好ましい。保護層の付着量がこの範囲内であることで、保護層が良好な耐食性を有する。保護層の付着量は、０．５ｇ／ｍ２以上３．０ｇ／ｍ２以下であることがより好ましい。
【００６４】
めっき層と保護層との間には、保護層以外の化成処理層が形成されていてもよい。また、めっき層上にニッケルめっき処理、コバルトめっき処理といっためっき処理が施されていてもよい。
【００６５】
また保護層上に、塗料を塗布して塗膜が形成されてもよい。たとえば、樹脂及び顔料を含有する塗料を保護層上に塗布し、焼付を行うことで塗膜を形成することができる。また、保護層上にクリア塗料を塗布、成膜してクリア層を形成してもよい。ただし、本実施形態では、被覆めっき鋼板は、ガラス転移温度が４０℃以上である樹脂を含有する保護層を備えるため、めっき層の表面の黒変が生じにくく、無塗装であっても、表面外観の変化が抑制される。
【００６６】
めっき層及び保護層は、鋼板の片面にのみ設けられていてもよく、鋼板の両面のそれぞれに設けられていてもよい。
【００６７】
［被覆めっき鋼板の製造方法］
本実施形態に係る被覆めっき鋼板は、鋼板にめっき処理を施すことでめっき層を形成し、更にめっき層の上に保護層を形成することで製造される。
【００６８】
鋼板をめっき処理する方法としては、例えば鋼板を、無酸化炉内で予備加熱した後に還元炉内で還元焼鈍し、続いて溶融めっき浴に浸漬してから引き上げる方法が挙げられる。また、鋼板をめっきする別の方法としては、例えば全還元炉を用いる方法が挙げられる。いずれの方法においても、鋼板に溶融めっき金属を付着させてから、ガスワイピング方式で、溶融めっき金属の付着量を調整し、次いで冷却することで、鋼板にめっき層を形成することができる。これらの工程は連続的に行うことができる。
【００６９】
めっき層上に保護層を形成する前に、めっき層の表面に対する下地処理として、純水や各種有機溶剤液による洗浄や、酸、アルカリや各種エッチング剤を任意に含む水溶液や各種有機溶剤液による洗浄などが施されてもよい。このようにめっき層の表面が洗浄されると、めっき層の表層にＭｇ系酸化皮膜が少量存在したり、めっき層の表面に無機系及び有機系の汚れ等が付着していたりしても、これらのＭｇ系酸化皮膜や汚れ等がめっき層から除去され、これによりめっき層と保護層との密着性が改善され得る。
【００７０】
保護層は、上述した化成処理剤を用いて形成される。まず、ロールコート法、スプレー法、浸漬法、電解処理法、エアーナイフ法など公知の方法で、化成処理剤をめっき層に塗布する。化成処理剤の塗布後、化成処理剤を硬化させることで保護層を形成する。化成処理剤の硬化方法は、例えば、常温放置や、熱風炉や電気炉、誘導加熱炉などの加熱装置による乾燥や焼付け、赤外線類、紫外線類や電子線類などエネルギー線を用いた方法が挙げられる。
【００７１】
本実施形態では、めっき層上に塗布された化成処理剤を、７０℃以上１２０℃以下の温度で３秒以上１０秒以下加熱することで保護層を形成することが好ましい。この方法で形成された保護層は、腐食因子に対する優れた遮蔽性を有する。
【００７２】
このようにして形成される保護層は、めっき層上で、連続状若しくは非連続状の皮膜となる。保護層の厚みは、処理の種類、求められる性能などに応じて、適宜決定される。
【実施例】
【００７３】
以下、本発明を実施例によって具体的に説明する。しかし、本発明は以下の実施例に限定されるものではない。
【００７４】
（１）被覆めっき鋼板の作製
まず、鋼板上にめっき層（Ａｌ含有量５５質量％、Ｍｇ含有量２．０質量％、Ｚｎ含有量４１．４質量％、Ｓｉ含有量１．６質量％）を有する、厚み０．５ｍｍ、幅９００ｍｍの長尺のめっき鋼板（日鉄住金鋼板株式会社製のＳＧＬ鋼板）を用意した。
【００７５】
表１の「組成」の欄に示す組成を有する化成処理剤を、上記のめっき層の上にロールコーターにより塗布してから、最高到達温度が９０℃で５秒乾燥させることで、保護層を形成した。最高到達温度とは、乾燥時に到達する鋼板の最高温度を意味する。保護層の付着量は、表１の「付着量」の欄に示す通りである。
【００７６】
これにより、実施例１〜１０及び比較例１〜２の被覆めっき鋼板を得た。
【００７７】
なお、表１の「組成」欄に記載の各成分の詳細は、以下の通りである。
・ウレタン樹脂Ａ：第一工業製薬株式会社製、品名スーパーフレックス１７０、ガラス転移温度７５℃、酸価２０ｍｇＫＯＨ／ｇ、最低造膜温度５℃、熱軟化温度１８８℃
・ウレタン樹脂Ｂ：第一工業製薬株式会社製、品名スーパーフレックス１５０、ガラス転移温度４０℃、酸価１５ｍｇＫＯＨ／ｇ、最低造膜温度５℃、熱軟化温度１９５℃
・ウレタン樹脂Ｃ：第一工業製薬株式会社製、品名スーパーフレックス２１０、ガラス転移温度４１℃、酸価４５ｍｇＫＯＨ／ｇ、最低造膜温度２３℃、熱軟化温度１２３℃
・ウレタン樹脂Ｄ：第一工業製薬株式会社製、品名スーパーフレックス１３０、ガラス転移温度１０１℃、酸価２０ｍｇＫＯＨ／ｇ、最低造膜温度５５℃、熱軟化温度１７４℃
・アクリル樹脂：ＤＩＣ株式会社製、品名ボンコートＥＭ−４０１、ガラス転移温度４５℃、酸価１０ｍｇＫＯＨ／ｇ、最低造膜温度４５℃
・ウレタン樹脂ａ：第一工業製薬株式会社製、品名スーパーフレックス８６０、ガラス転移温度３６℃、酸価１０ｍｇＫＯＨ／ｇ、最低造膜温度２８℃、熱軟化温度６０℃
・有機ケイ素化合物：信越化学工業株式会社製、品名ＯＦＳ−６０２０
・尿素／ホルムアルデヒド系架橋剤：ＤＩＣ株式会社製、品名ベッカミンＮ−８０
・Ｃｒ・Ｆｅ焼成顔料：東罐マテリアル・テクノロジー株式会社製、品名４２−７０７Ａ、日射反射率６５％
・カーボンブラック：三菱ケミカル株式会社製、品名ＭＡ１００、日射反射率１５％
・無機粒子：石原産業株式会社製、品名タイペークＣＲ−９０、屈折率２．７２、平均粒径０．２５μｍ
・界面活性剤：ビッグケミー・ジャパン株式会社製、品名ＢＹＫ−３４８
【００７８】
（２）被覆めっき鋼板の評価
（２−１）ΔＬ＊（初期）の測定
変角色差計（Ｘ−Ｒｉｔｅ株式会社製、品番ＭＡ−６８ＩＩ）を用いて、透かし角度を１１０°に設定し、作製直後の実施例１〜１０及び比較例１〜２の被覆めっき鋼板の保護層上のＬ＊値を、長さ方向に１００ｍｍ間隔で５箇所の位置で測定した。このＬ＊値の最大値と最小値の差を絶対値で「ΔＬ＊（初期）」欄に示す。
【００７９】
（２−２）ΔＬ＊（７日後）の測定
作製した実施例１〜１０及び比較例１〜２の被覆めっき鋼板を、屋外に７日間保管した。その後、ΔＬ＊（初期）の測定方法と同様の方法でＬ＊値を測定した。このＬ＊値の最大値と最小値の差を絶対値で「ΔＬ＊（７日後）」欄に示す。
【００８０】
（２−３）目視評価
実施例１〜１０及び比較例１〜２の被覆めっき鋼板を屋外に７日間保管した後の、作製直後からの表面外観の変化を、目視によって観察し、以下の基準で評価した。その結果を表１の「目視」欄に示す。
Ａ：黒変は観察されず、表面外観の変化は確認されない。
Ｂ：微小な黒変が観察されるが、表面外観の大きな変化は確認されない。
Ｃ：黒変が観察され、表面外観の変化が確認される。
【００８１】
（２−４）金属光沢
実施例１〜１０及び比較例１〜２の被覆めっき鋼板におけるめっき層の表面の金属光沢を、目視によって観察し、以下の基準で評価した。その結果を表１の「金属光沢」欄に示す。
Ａ：めっき層の表面の金属光沢は、良好であった。
Ｂ：めっき層の表面に金属光沢が良好ではない箇所がみられた。
【００８２】
（２−５）遮熱性
紫外可視近赤外分光光度計（島津製作所株式会社製、品番ＵＶ−３６００Ｐｌｕｓ）を用いて、実施例８及び９の被覆めっき鋼板のＪＩＳＫ５６０２で規定される７８０〜２５００ｎｍでの日射反射率を測定した。その結果を、以下の基準で評価し、表１の「遮熱性」欄に示す。
Ａ：被覆めっき鋼板の日射反射率が、６０％以上であった。
Ｂ：被覆めっき鋼板の日射反射率が、６０％未満であった。
【００８３】
【表１】
2019155872.tif 000002